(57)【要約】  【課題】  無機質繊維板の廃材のリサイクル利用に有効な無機質繊維板廃材を利用したＰＨ維持材を提供する。【解決手段】  無機質繊維板の廃材とアルミナ成分とシリカ成分とを主原料とし、それらを粉砕した無機質繊維板の廃材が５０質量%、アルミナ分が２５〜３５質量%、シリカ分が１５〜２５質量％の粉体にバインダーが配合されて成形され、該無機質繊維板の廃材中に含まれる繊維分の燃え抜け温度以上で焼成されて、微細な空隙を多数有する多孔質体とされた。【選択図】  なし【特許請求の範囲】
【請求項１】
無機質繊維板の廃材とアルミナ成分とシリカ成分とを主原料とし、それらを粉砕した粉体にバインダーが配合されて成形され、該無機質繊維板の廃材中に含まれる繊維分の燃え抜け温度以上で焼成されてなる、微細な空隙を多数有する多孔質体であることを特徴とするＰＨ維持材。
【請求項２】
前記主原料を無機質繊維板の廃材が５０質量%、アルミナ分が２５〜３５質量%、シリカ分が１５〜２５質量％とした請求項1に記載のＰＨ維持材。
【請求項３】
前記無機質繊維板が窯業系外装材・瓦の端材でありアルミナ成分とシリカ成分がタイル原料である請求項1又は２に記載のＰＨ維持材。
【請求項４】
前記無機質繊維板に含まれる繊維分が有機質繊維である請求項1乃至３のいずれかに記載のＰＨ維持材。
【請求項５】
前記無機質繊維板の廃材を粒径が５０〜５００μmの範囲内に粉砕した請求項1乃至４のいずれかに記載のＰＨ維持材。
【請求項６】
前記主原料から成形した成形体を約１３００℃で焼成した請求項1乃至５のいずれかに記載のＰＨ維持材。
【発明の詳細な説明】
【技術分野】
【０００１】
本発明は、ＰＨ維持材に関するものである。さらに詳しくは、産業廃棄物として排出される無機質繊維板の廃材のリサイクル利用に有効な淡水のＰＨを中性から弱アルカリ性に維持するＰＨ維持材に関するものである。
【背景技術】
【０００２】
建築物の外装材などに広く用いられている無機質繊維板は、繊維分の含有により強度を向上させたもので、近年、産業廃棄物として排出される量が急激に増加しつつある。そこで、無機質繊維板の廃材の有効利用、すなわち、様々なリサイクル利用が現在検討されている。たとえば、廃材を粉砕し、その粉体を新たな無機質繊維板の原材料として利用したり、あるいは無機質繊維板を製造する際の骨材として使用したり、透水性を付与するように焼成して透水ブロックとして利用することなどが提案されている。
【０００３】
しかしながら、産業廃棄物として排出される無機質繊維板の量は、現在実施されているリサイクル利用では捌ききれないほど多量であり、沢山の方策の案出が急務となっている。
【０００４】
従来より、セラミック多孔体は、特開平１１−１７１６６３号公報（特許文献１）に開示されるようにフィルタ、断熱材、触媒担体などに広く用いられている。
【０００５】
さらに、セラミック多孔体からなるフィルタで、観賞魚用水槽の水を浄化できるセラミック多孔体フィルタとしては、例えば、特開平７−２１３８３６号公報（特許文献２）に開示されたものがある。
【０００６】
この観賞魚用水槽の水を浄化するセラミック多孔体フィルタは、フィルタ本体が微粉耐火物の混在する複数の多孔質セラミック焼結層の積層体であって、焼結層のそれぞれに焼結層を貫通する気孔が形成され、焼結層の間に微細な間隙が形成されている。
【０００７】
上記特許文献２には、さらにセラミック多孔体フィルタの製造方法として、セラミック微粉末とバインダとを均一に混合したスラリーを消失模型に付着させ、さらにこの表面に微粉耐火物をコーテイングして乾燥するという、付着工程とコーテイング工程と乾燥工程とを複数回繰り返した後、消失模型を除去した乾燥物を焼成する方法が開示されている。
【０００８】
上記従来のセラミック多孔体は、無機質繊維板を原料としていないため、廃棄物のリサイクルに少しも寄与しないうえ、原料が高価であると共に製造方法も複雑であり、高価になる。
【０００９】
また、観賞用生物を飼育する場合、餌の食べ残し等による水槽水の汚れやＰＨの上昇が経時で発生する。この水槽水の汚れやＰＨ上昇を改善するため上記のような市販のろ過材や、ＰＨ降下剤等を使用するが、短時間しか効果がなく、実用上長期に使用できるものがなかった。
【特許文献１】特開平１１−１７１６６３号公報
【特許文献２】特開平７−２１３８３６号公報
【発明の開示】
【発明が解決しようとする課題】
【００１０】
本願発明は、このような事情に鑑みてなされたものであり、産業廃棄物として排出される無機質繊維板の廃材のリサイクル利用に有効となり得るＰＨ維持材を提供することを目的としている。
【課題を解決するための手段】
【００１１】
本願発明者らは、以上の課題を解決するために鋭意検討した結果、無機質繊維板の廃材を無機物焼成品の主原料としてリサイクル利用することが可能であることを見つけだした。
【００１２】
本願発明の無機質繊維板廃材を利用するＰＨ維持材は、無機質繊維板の廃材とアルミナ成分とシリカ成分とを主原料とし、それらを粉砕した粉体にバインダーが配合されて成形され、該無機質繊維板の廃材中に含まれる繊維分の燃え抜け温度以上で焼成されて、微細な空隙を多数有する多孔質体であることを特徴とする。
【発明の効果】
【００１３】
本願発明の無機質繊維板廃材を利用するＰＨ維持材は、産業廃棄物として排出される無機質繊維板の廃材をリサイクルすることができ、安価な原料から多孔質体に容易に安価に製造でき、廃材中に含まれる珪酸カルシウム等のアルカリ性物質を作用しやすくできる。成形した焼成品は、微細な空隙が形成されたＰＨ維持材として、良好な強度と共に、良好な持続性を有する。長期にわたり水を中性から弱アルカリ性に維持できると共に、長期にわたり水質の維持ができることで、観賞魚用水槽の水のＰＨ維持、中和に使用できる。
【００１４】
従って、本願発明のＰＨ維持材を観賞用生物飼育水槽の底砂等に使用すると、水槽中の底砂等を洗浄する期間を長くできる。また、多孔質体によるろ過バクテリアの生育が容易で水質維持に寄与する効果が増進できる。
【発明を実施するための最良の形態】
【００１５】
本願発明は、無機質繊維板の廃材とアルミナ分とシリカ分を主原料とし、それらの粉体とともにバインダーが配合された粉体混合物から焼成用材料が成形され、無機質繊維板の廃材中に含まれる繊維分の燃え抜け温度以上で焼成されて、微細な空隙を多数有する多孔体であるＰＨ維持材を提供する。
【００１６】
以下、本願発明の実施の形態について詳細に説明する。
【００１７】
本願発明の無機質繊維板廃材を利用するＰＨ維持材において、主原料の一つとされる無機質繊維板の廃材は、例えば、セメント、石灰質原料、けい酸質原料等の繊維強化セメント板、窯業系サイデイング材、火山性ガラス質積層板等各種の無機質のものが使用される。その他、粘土を主原料とし、これに各種バインダーを配合して成形性を付与し、成形・焼成されて作製されたもの、環境問題を改善するために、ガラス分や鋳物砂ダストなどの産業廃棄物を原料の一部として粘土に混合したもの、窯業系外装材・瓦の端材で繊維分が５〜２０％含まれるものなども使用できる。窯業系外装材・瓦の端材とは、製造現場で発生する切屑や端切れ等と施工現場で発生する端材等と外装材や屋根瓦等に使用した建築物の取り壊し改修等の際に発生する廃材等である。
【００１８】
他の主原料であるアルミナ分としては、たとえば、酸化アルミニウム、水酸化アルミニウム、ボーキサイトなどが例示される。さらにシリカ分も含む下記のシャモット、本節粘土、長石、カオリン、ムライトなどを用いてもよい。
【００１９】
もう一つの主原料であるシリカ分については、原料として、珪石、珪砂などが例示される。なお、シリカ分として、シャモット、本節粘土、長石、カオリン、ムライトなどを用いると、主原料の一つであるアルミナ分をも含有するので、配合作業の効率を高めることができる。
【００２０】
さらに、本願発明のＰＨ維持材においては、焼成用材料には、以上の主原料及び成形性に応じて任意に配合することのできるシリカ分に加え、マグネシア、ジルコンなどの耐火物原料、遠赤外線セラミックス原料等を配合することもできる。
【００２１】
前記無機質繊維板の廃材中に含まれる繊維分が有機質繊維であることが焼成時に無機質原料の成形体中に空隙を形成して多孔質体を形成するうえで好ましい。必要であれば、パルプ、パルプ廃液等の天然の繊維質材料、ビニル繊維、ナイロン繊維等の化学繊維などの有機質繊維を加えてもよい。
【００２２】
繊維分の燃え抜け温度は、無機質繊維板の廃材中の成分により変わるが、１０００〜１４００℃で行われる。１０００℃未満では、焼成品の焼成不足となりがちで、強度が弱く、多孔質体を形成が不十分になるおそれがある。また、１４００℃を超えると、製造費が高くなると共に、空隙が埋まって多孔質の形成が悪くなるおそれがある。従って、焼成温度は１２００〜１４００℃程度であり、約１３００℃が好ましい。
【００２３】
焼成時の雰囲気については、酸化雰囲気又は還元雰囲気のいずれであっても得られる焼成品の性能に特に影響はない。
【００２４】
無機質繊維板の廃材については、廃材のリサイクルのためには多い方がよいが、６０質量%を超えると焼成品の強度が著しく低下し、４０質量%未満では廃材のリサイクル利用の効率向上が望めなくなる。
【００２５】
アルミナ分とシリカ分については、アルミナ分２５質量%未満、シリカ分２５質量%超では酸性になって中性又はアルカリ性を保持できなく、アルミナ分３５質量%超、シリカ分１５質量%未満では焼成温度が著しく高くなると共に、アルカリ性が強くなり、弱アルカリ性を保持できなくなる。
【００２６】
一方、成形性を向上させるためのバインダーには、これまでの無機物焼成品と同様に、水を用いることができるが、主原料である無機質繊維板の廃材及びアルミナ分の粉体を成形可能とすることができる限り格別の限定はない。有機塩、無機塩などを含む水溶液や有機溶媒などもバインダーの対象となり得る。
【００２７】
無機質繊維板の廃材は、粉体とされるが、この粉体の粒径は、粒度分布にもよるが粒径を大きくとると、空隙が大きくなると共に強度が弱くなるおそれがあるので、最大で１〜２ｍｍ程度のものがあってもよいが、大部分は５００μｍ程度以下が好ましい。最小粒径は、数μｍでも使用できるが、製造のコスト、焼成品の品質からは約５０μｍ以上が好ましい。
【００２８】
また、他の成分との混合を容易とし、また、焼成後におよそ１５０μm以下の微細な空隙が多数形成された多孔体とするために、５０〜５００μmの範囲内にあるのが好ましい。この５０〜５００μmの範囲は、無機質繊維板の廃材を鋸引きした時に生ずる粉体がほぼその範囲内に分布する。したがって、上記粉体は、産業廃棄物として排出された無機質繊維板の廃材を鋸引きすることにより容易に得られる。もちろん、粉砕機により粉砕して得てもよい。
【実施例】
【００２９】
次に、無機質繊維板廃材からＰＨ維持材を製造する方法について説明する。
【００３０】
まず、無機質繊維板廃材粉末５０質量％、アルミナ分２０〜４０質量％、シリカ分１０〜３０質量％になるように水酸化アルミニウムの粉末とシリカ分とアルミナ分としてタイル原料の粘土、珪石、長石等の粉末を配合すると共に、バインダーとして湿潤させるために水を配合して焼成用材料を調製した。配合割合については、表１にＰＨが７〜８を外れる比較例についても示している。また、表１には、下記のようにして試験した１ヶ月後のＰＨを合わせて示している。
【００３１】
【表１】
2005034730.tif 000002
【００３２】
なお、無機質繊維板廃材としては、珪酸カルシウムを主成分とする窯業系外装材・瓦端材を５０質量％用い、ダイヤモンドソーにより切断して粉末を得、この粉末を篩い分けして５０〜５００μmの無機質繊維板廃材の粉末とした。これにより、瓦端材に含まれる繊維分が無機質繊維板の繊維分として働く。
【００３３】
次いで、上記焼成用材料を塊状に成形し、酸化（大気）雰囲気下で約１３００℃で焼成した。
【００３４】
上記塊状の成形体の焼成により、ＰＨ維持材としての多孔質体が得られた。
【００３５】
次いで、この多孔質体を用いて淡水のＰＨ調整ＰＨ維持材としての性能試験を以下のように行った。
【００３６】
配合を変えて製造した多孔質体を、小型熱帯魚を数匹入れた５０リットルの水槽の上部式フィルタのろ過材として使用すると共に、底砂として使用した。使用した水道水のPHは６．４であった。
【００３７】
そして、経時での淡水の水質変化をアンモニア態窒素と亜硝酸態窒素の蓄積量を以って調査すると共に、経時でのＰＨを測定した。
【００３８】
上記のように行った試験の結果、１）３ヶ月後のアンモニア態窒素の蓄積量は５ｍｇＮ／ｌで亜硝酸態窒素は殆ど検出されなかった。また、２）ＰＨは１日後７．２に上昇し、２〜３日後に７．８に上昇し、その後はほぼ一定で安定し、３ヶ月後でもＰＨは７．８で一定であった。
【００３９】
ＰＨ測定の経時変化の結果を図１に示す。図１には比較のために、市販のＰＨ維持材を使用してＰＨを測定した結果を合わせて示した。
【図面の簡単な説明】
【００４０】
【図１】本願発明のＰＨ維持材を観賞魚飼育水槽に用いて水槽水のＰＨを測定した結果の経時変化を示す図である。
【図１】
2005034730.tif 000003